(57)【特許請求の範囲】
【請求項１】
（メタ）アクリル系樹脂及び／又はウレタン／（メタ）アクリル複合樹脂（以下、両者をまとめて「アクリル系樹脂類」と記す）と防腐剤とを水性媒体中に分散してなる、防腐剤含有アクリル系樹脂類水性分散液であって、
上記アクリル系樹脂類１００重量部あたり、
（Ａ）分子中に水酸基とフェニル核とを有する第１防腐剤０．５〜１５重量部と、
（Ｂ）炭素原子数１〜５の脂肪族アルコール類からなる第２防腐剤１〜３５重量部と、
をそれぞれ含有し、
水に対する（Ｂ）成分の濃度が０．５〜６．２５重量％であることを特徴とする防腐剤含有アクリル系樹脂類水性分散液。
【請求項２】
前記（Ａ）成分と前記（Ｂ）成分の含有比率（重量比）が、（Ａ）／（Ｂ）＝２／１〜１／２０であることを特徴とする請求項１に記載の防腐剤含有アクリル系樹脂類水性分散液。
【請求項３】
前記（Ａ）成分である第１防腐剤が、パラオキシ安息香酸エステル（但し、エステル基の炭化水素残基が炭素数１〜４のアルキル基及びベンジル基からなる群から選ばれる少なくとも１種である。）、及び／又は、フェノキシエタノールである請求項１又は２に記載の防腐剤含有アクリル系樹脂類水性分散液。
【請求項４】
前記（Ｂ）成分である第２防腐剤が、エタノール、炭素数２〜４のアルキレングリコール、及びグリセリンからなる群から選ばれる少なくとも１種である請求項１〜３のいずれか１項に記載の防腐剤含有アクリル系樹脂類水性分散液。
【請求項５】
前記防腐剤含有アクリル系樹脂類水性分散液中のアクリル系樹脂類が、ウレタン／（メタ）アクリル複合樹脂であり、
かつそのウレタン成分を構成するポリオール単位が、ポリエーテルポリオール及び／又はポリエステルポリオールであり、
しかも該ポリオール単位の数平均分子量が４００〜２５００である請求項１〜４のいずれか１項に記載の防腐剤含有アクリル系樹脂類水性分散液。
【発明の詳細な説明】
【技術分野】
【０００１】
この発明は、（メタ）アクリル系樹脂水性分散液及びウレタン／（メタ）アクリル複合樹脂水性分散液に関する。詳しくは、防腐剤を含有させた（メタ）アクリル系樹脂水性分散液及びウレタン／（メタ）アクリル複合樹脂水性分散液に関する。
【背景技術】
【０００２】
（メタ）アクリル系樹脂は、塗料、接着剤等、種々の用途に利用されている。また、このような（メタ）アクリル系樹脂をウレタン樹脂と複合化したウレタン／（メタ）アクリル複合樹脂は、ウレタン樹脂の有する基材への密着性、耐摩耗性、耐寒性等の長所を活かしつつ、（メタ）アクリル系樹脂と複合することで、ウレタン樹脂の耐候性や耐溶剤性の欠点を補うことができるため、このような複合樹脂について、様々な改良が行われている。
このウレタン／（メタ）アクリル複合樹脂は、上記の優れた特性を活かして化粧料、自動車内外装、人工皮革、等の用途や、アンカーコート剤等のコーティング剤用途に広く用いられている。
【０００３】
これらの（メタ）アクリル系樹脂やウレタン／（メタ）アクリル複合樹脂（以下、両者を合わせて「アクリル系樹脂類」と記す）は、主に水性分散液として製造・流通されるため、場合によってはその過程で分散液中にカビや菌類が発生・繁殖する可能性がある。こうしたことが起きると、分散液が使用できなくなったり、仮に使用できたとしても形成される被膜の汚染や人体への影響が発生したりすることなどが懸念される。
そのため、このようなカビ・菌類等の繁殖による問題の発生を予防するため、当該水性分散液に防腐剤を添加することがある。
【０００４】
このような防腐剤を添加する場合、特に化粧料用途等、人体に接触する用途においては、防腐剤としても人体に対する高い安全性が必要とされている。
このような防腐剤として、グルコン酸クロルヘキシジン、イソプロピルメチルフェノール、パラオキシ安息香酸エステルを用いることが特許文献１に例示されている。
これらの防腐剤は、非水性であるため樹脂に吸着しやすく、これらの非水性防腐剤が吸着した樹脂は、当該防腐剤の性質によっては水性分散液の安定性が低下して凝集したり、ブツやダマが生じたりするおそれがある。
【０００５】
一方、前記のように水性分散液中のカビや菌類の繁殖を防止するためには、上述の非水性防腐剤に代えて、エタノールやグリセリン等の親水性（水溶性）防腐剤を用いることも効果的であると考えられる。
しかし、この場合は防腐剤が水性分散液中に希釈されて、樹脂近傍の存在量が相対的に低下するため、十分な防腐効果を発揮しにくくなり、結果的に防腐剤の使用量を多くしないと所望の効果が得られない場合がある。
しかしながら、防腐剤の使用量が多くなると、結果的に水性分散液の安定性が低下してブツやダマが生じやすくなるおそれがある。
【０００６】
毛髪用や皮膚用の化粧料として、（メタ）アクリル系樹脂やウレタン／（メタ）アクリル複合樹脂を用いることでセット力や保持力が向上することが特許文献１に記載されている。
更に特許文献２においては、人体施用組成物として、化粧品、医薬品、医薬部外品、食品等が例示され、特定の防腐剤をミツロウや流動パラフィン等に配合して、これらの用途に適用することが記載されており、その際、親水性防腐剤と非水性防腐剤を併用することが提案されている。
また、これらの防腐剤を含む組成物に「カルボキシビニルポリマー」が助剤的に配合されることも記載されている。
【先行技術文献】
【特許文献】
【０００７】
【特許文献１】特開２００７−００１９６９号公報
【特許文献２】特開平１１−３２２５９１号公報
【発明の概要】
【発明が解決しようとする課題】
【０００８】
（メタ）アクリル系樹脂やウレタン／（メタ）アクリル複合樹脂（「アクリル系樹脂類」）は、主に疎水性セグメントから構成される樹脂や疎水性／親水性セグメントを併有する樹脂類であり、その水性分散液は界面活性剤によって親水／疎水バランスを保つことで、固液分散系が保たれているものである。
ここに、親水性防腐剤と非水性防腐剤とを配合した場合は、そのバランスが崩れて、樹脂成分の分離・沈降や、分散系の不安定化（ブツ等の発生、保存安定性の低下）を引き起こすことになりやすいと予想される。
そこで、この発明は、十分な防腐効果を発揮すると共に、安定性に優れた、防腐剤を含有するアクリル系樹脂類の水性分散液を得ることを目的とする。
【課題を解決するための手段】
【０００９】
この発明の要旨は、下記の［１］〜［５］に存する。
［１］（メタ）アクリル系樹脂及び／又はウレタン／（メタ）アクリル複合樹脂（「アクリル系樹脂類」）と防腐剤とを水性媒体中に分散してなる、防腐剤含有アクリル系樹脂類水性分散液であって、上記アクリル系樹脂類１００重量部あたり、
（Ａ）分子中に水酸基とフェニル核とを有する第１防腐剤０．５〜１５重量部と、
（Ｂ）炭素原子数１〜５の脂肪族アルコール類からなる第２防腐剤１〜３５重量部と、をそれぞれ含有する防腐剤含有アクリル系樹脂類水性分散液。
【００１０】
［２］前記（Ａ）成分と前記（Ｂ）成分の含有比率（重量比）が、（Ａ）／（Ｂ）＝２／１〜１／２０であり、かつ水に対する（Ｂ）成分の濃度が０．５〜２０重量％である［１］に記載の防腐剤含有アクリル系樹脂類水性分散液。
［３］前記（Ａ）成分である第１防腐剤が、パラオキシ安息香酸エステル（但し、エステル基の炭化水素残基が炭素数１〜４のアルキル基及びベンジル基からなる群から選ばれる少なくとも１種である。）、及び／又は、フェノキシエタノールである［１］又は［２］に記載の防腐剤含有アクリル系樹脂類水性分散液。
【００１１】
［４］  前記（Ｂ）成分である第２防腐剤が、エタノール、炭素数２〜４のアルキレングリコール、及びグリセリンからなる群から選ばれる少なくとも１種である［１］〜［３］のいずれか１項に記載の防腐剤含有アクリル系樹脂類水性分散液。
［５］  前記防腐剤含有アクリル系樹脂類水性分散液中のアクリル系樹脂類が、ウレタン／（メタ）アクリル複合樹脂であり、かつそのウレタン成分を構成するポリオール単位が、ポリエーテルポリオール及び／又はポリエステルポリオールであり、しかも該ポリオール単位の数平均分子量が４００〜２５００である［１］〜［４］のいずれか１項に記載の防腐剤含有アクリル系樹脂類水性分散液。
【発明の効果】
【００１２】
本発明の（メタ）アクリル系樹脂水性分散液及びウレタン／（メタ）アクリル複合樹脂水性分散液は、所定量の親水性防腐剤及び非水性防腐剤を含有するので、十分な防腐効果を発揮することができるとともに、安定性に優れた水性分散液となる。
【発明を実施するための形態】
【００１３】
以下、この発明について詳細に説明する。
この発明の防腐剤含有アクリル系樹脂類水性分散液は、アクリル系樹脂類、すなわち、（メタ）アクリル系樹脂及び／又はウレタン／（メタ）アクリル複合樹脂（以下「Ｕ／Ａ複合樹脂」と略記することがある）に、所定の２種類の防腐剤（第１防腐剤と第２防腐剤）を含有させた水性分散液である。
なお、本明細書において「（メタ）アクリル」は、「アクリル又はメタクリル」を意味する。
【００１４】
［（メタ）アクリル系樹脂］
本発明に用いることができる（メタ）アクリル系樹脂は、（メタ）アクリル酸エステル系単量体の単独重合体又はこれを主成分とする共重合体である。
【００１５】
このような（メタ）アクリル酸エステル系単量体の例としては、（メタ）アクリル酸アルキルエステル等が挙げられる。具体例としては、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｔ−ブチル、（メタ）アクリル酸ペンチル、（メタ）アクリル酸イソペンチル、（メタ）アクリル酸ネオペンチル、（メタ）アクリル酸ヘキシル、（メタ）アクリル酸シクロヘキシル、（メタ）アクリル酸ヘプチル、（メタ）アクリル酸オクチル、（メタ）アクリル酸２−オクチル、（メタ）アクリル酸２−エチルヘキシル、（メタ）アクリル酸イソオクチル、（メタ）アクリル酸ノニル、（メタ）アクリル酸３，３，５−トリメチルヘキシル、（メタ）アクリル酸デシル、（メタ）アクリル酸ウンデシル、（メタ）アクリル酸ラウリル、（メタ）アクリル酸セチル、（メタ）アクリル酸ステアリル、（メタ）アクリル酸メチルシクロヘキシル、（メタ）アクリル酸イソボルニル、（メタ）アクリル酸ノルボルニル、（メタ）アクリル酸ベンジル、（メタ）アクリル酸フェネチル等が例示される。
【００１６】
これらの中でもアルキル基の炭素数が１〜２４の（メタ）アクリル酸アルキルエステルが好ましく、特にアルキル基の炭素数が１〜８のものが好ましい。
これらの（メタ）アクリル酸エステル系単量体は、一種類のみを用いてもよいし、二種類以上を併用してもよい。
【００１７】
この（メタ）アクリル酸エステル系単量体には、必要に応じて、本発明の目的・効果を阻害しない範囲で、（メタ）アクリル酸エステル系単量体以外の他の単量体、例えば、酸基含有重合性単量体、エステル基含有ビニル単量体、スチレン誘導体、ビニルエーテル系単量体等を併用してもよい。
【００１８】
前記酸基含有重合性単量体としては、例えばアクリル酸、メタクリル酸、イタコン酸、マレイン酸、クロトン酸等があげられ、中でもアクリル酸、メタクリル酸が好ましい。
このような酸基含有重合性単量体を用いることにより、重合安定性や水性分散剤の安定性が向上する。これらの酸基含有重合性単量体は、全単量体中の０．５〜１０重量％用いるのが一般的であり、１〜５重量％が好ましい。
【００１９】
前記エステル基含有ビニル単量体の例としては、酢酸ビニル、マレイン酸ジエチル、マレイン酸ジブチル等が例示される。
また、前記スチレン誘導体としては、スチレン、α−メチルスチレン、ビニルトルエン等が挙げられる。さらに、前記ビニルエーテル系単量体の具体例としては、ビニルメチルエーテル、ビニルシクロヘキシルエーテル等が例示される。
このような（メタ）アクリル酸エステル系単量体及びその他の重合性単量体を乳化重合することによって、本発明に使用する（メタ）アクリル系樹脂及びその水性分散液を製造することができる。
【００２０】
［Ｕ／Ａ複合樹脂］
本発明に用いることができるＵ／Ａ複合樹脂は、ポリウレタン（以下（Ｘ)成分と記すことがある）と（メタ）アクリル系樹脂（以下（Ｙ)成分と記すことがある）とが複合された樹脂である。
【００２１】
＜ポリウレタン（（Ｘ）成分）＞
前記Ｕ／Ａ複合樹脂を構成するポリウレタン（（Ｘ）成分）は、その構成単位としてポリオール単位と、多価イソシアネート単位とを有する。
【００２２】
（ポリオール単位）
前記ポリオール単位とは、１分子中に２つ以上のヒドロキシル基を有する有機化合物、具体的にはポリエーテルポリオールやポリエステルポリオール等に由来する構成単位が挙げられる。
【００２３】
ポリエーテルポリオール由来の構成単位（以下「ポリエーテルポリオール単位」と記す。）としては、炭素数２〜４のポリアルキレングリコール由来の構成単位を主成分とする、数平均分子量が、通常４００以上、４０００以下、好ましくは６００以上、２５００以下のものが好ましく用いられる。
【００２４】
中でもポリエチレングリコール、ポリプロピレングリコール、ポリテトラメチレンエーテルポリオール、ポリブタジエンポリオール、水添ポリブタジエンポリオール等のポリアルキレングリコール由来の構成単位を主成分とするポリエーテルポリオール単位は、柔軟な質感を付与できる点で特に好ましい。
また、前記ポリエーテルポリオール単位にカルボキシル基が含まれると、自己乳化力が発現したり、水分散液の安定性が向上したりすることが期待できるので好ましい。
【００２５】
前記ポリエーテルポリオール単位にカルボキシル基を導入する方法としては、ポリオール単位の一部として、ジメチロールプロピオン酸、ジメチロールブタン酸等のカルボキシル基含有多価ヒドロキシ化合物を使用する方法が挙げられる。
また、上記のポリエステルポリオールは、ポリオール単位とジカルボン酸単位とからなる、両末端にヒドロキシル基を有する化合物である。
【００２６】
前記ポリオール単位としては、エチレングリコール、プロピレングリコール、１，４−ブタンジオール、ネオペンチルグリコール等の多価アルコールに由来する単位の他、前記ポリエーテルポリオールの項で説明したポリオール単位と同様のものも用いることができる。
前記ジカルボン酸単位としては、特に限定されないが、フタル酸、イソフタル酸及びテレフタル酸のジカルボン酸由来の構成単位（以下、まとめて「フタル酸系単位」と称する場合がある。）を用いることが好ましい。このようなフタル酸系単位を有するポリエステルポリオールを用いることにより、得られるポリウレタンやウレタン／（メタ）アクリル複合樹脂の耐油性を向上できる。
【００２７】
なお、前記ポリオール単位としては、１種類のポリオール単位を用いてもよいが、分子量が相異なるポリオール単位及び／又はその構成単位が相異なるポリオール単位である、２種以上のポリオール単位を用いてもよい。このような２種もしくはそれ以上のポリオール単位を用いると、柔軟な質感を維持しつつ、ポリマーの機械的強度（伸び、破断強度）を高くすることが期待できる。
これらのポリオール単位を複数種併用する場合、そのポリオール単位の炭素数の平均値は２〜４が好ましい。平均値をこの範囲内とすることにより、柔軟な質感を付与することができる。
【００２８】
上記Ｕ／Ａ複合樹脂に用いる場合のポリオール単位の数平均分子量、複数のポリオール単位を用いる場合は、その分子量の平均値は、４００以上が好ましく、５００以上がより好ましく、６００以上が特に好ましい。数平均分子量が小さすぎると、柔軟性が低下する傾向となる。一方、その上限は、４０００がよく、３０００が好ましく、２５００がより好ましい。数平均分子量が大きすぎると、自己乳化力が低下したり、ポリオール単位の種類によっては、過度に柔軟になったりする場合がある。
【００２９】
（多価イソシアネート単位）
前記多価イソシアネート単位とは、１分子中に少なくとも２つのイソシアネート基を有する有機化合物をいい、脂肪族、脂環式、芳香族等の多価イソシアネート化合物を用いることができる。このような多価イソシアネート化合物の具体例としては、ジシクロヘキシルメタンジイソシアネート、１，６−ヘキサメチレンジイソシアネート、イソホロンジイソシアネート、１，３−シクロヘキシレンジイソシアネート、１，４−シクロヘキシレンジイソシアネート、２，４−トリレンジイソシアネート、２，６−トリレンジイソシアネート、４，４’−ジフェニルメタンジイソシアネート、２，４’−ジフェニルメタンジイソシアネート、２，２’−ジフェニルメタンジイソシアネート等を挙げることができる。これらの内で、脂肪族又は脂環式のイソシアネートは経時的な黄変が少ない点で好適である。
【００３０】
（ポリオール単位と多価イソシアネート単位との使用割合）
前記のポリオール単位と多価イソシアネート単位との使用割合は、当量比で、ポリオール単位：多価イソシアネート単位＝１：１．２〜２がよく、１：１．５〜１．９が好ましい。ポリオール単位が多すぎると、最終的に得られる塗膜が過度に柔らかくなったり、強度が不足したりして、化粧料としたときのセット力が不十分となることがある。一方、ポリオール単位が少なすぎると、上記とは反対に、塗膜の剛性が高くなりすぎて、脆くなったり、化粧料としたときに、ゴワつき感が出たりすることがある。
【００３１】
＜（メタ）アクリル系樹脂（（Ｙ）成分）＞
前記Ｕ／Ａ複合樹脂を構成する（メタ）アクリル系樹脂（（Ｙ）成分）は、前記の（メタ）アクリル系樹脂と同様の単量体を構成単位とすることができる。
【００３２】
＜ウレタン／（メタ）アクリル複合樹脂（Ｕ／Ａ複合樹脂）＞
（Ｕ／Ａ複合樹脂の製造）
この発明に用いることができるＵ／Ａ複合樹脂は、通常、水性媒体中で水性分散液として製造される。具体的には、ウレタンの原料となるポリオール成分と多価イソシアネート成分との混合液をジブチル錫ジラウレート等のウレタン重合触媒の存在下、水性媒体中で予備的に反応させて調製したウレタンプレポリマーと、前記の（メタ）アクリル酸エステル系単量体とを乳化分散させて、（メタ）アクリル酸エステル系単量体を重合させる。このとき、ウレタンプレポリマーの鎖伸長が同時に生起し、Ｕ／Ａ複合樹脂の水性分散液を得ることができる。
【００３３】
（ウレタン成分と（メタ）アクリル系樹脂成分との割合）
Ｕ／Ａ複合樹脂におけるウレタン成分（（Ｘ）成分）と（メタ）アクリル系樹脂成分（（Ｙ）成分）との比率は、純分重量比で（Ｘ）／（Ｙ）＝８０／２０〜３０／７０がよく、７０／３０〜３５／６５が好ましい。（Ｙ）成分はほぼ１００％が重合体になるので、仕込時における（Ｘ）成分と（Ｙ）成分との混合割合は、そのまま（Ｘ）成分と（メタ）アクリル酸エステル系重合性単量体との混合割合となる。（Ｘ）成分が８０重量％を超えると、整髪料として使用した際の熱戻り性（セット性を含む）が悪くなることがある。一方、２０重量％未満の場合は、合成時に乳化不足となり、水分散時にゲル化を起こしたり、不均一な水分散体となったりすることがある。
【００３４】
（ウレタン成分（（Ｘ）成分）と（メタ）アクリル系樹脂成分（（Ｙ）成分）との混合液の濃度）
前記の（Ｘ）成分と（Ｙ）成分との混合液の濃度は、特に限定されるものではないが、最終的に得られる水性分散液中の不揮発成分量を２０重量％以上とすることが好ましく、３０重量％以上がより好ましい。２０重量％未満では、乾燥に時間を要する場合がある。一方で、その上限は７０重量％以下とすることが好ましく、６０重量％以下がより好ましい。７０重量％を超えると、水性分散液の調製が難しくなったり、分散安定性が低下したりすることがある。
【００３５】
（重合工程）
前記のようにして得られた乳化分散液中の、（Ｙ）成分を重合させて、Ｕ／Ａ複合樹脂の水性分散液を得る（以下、この工程を「重合工程」と称する）。この（Ｙ）成分の重合反応は、用いる（Ｙ）成分に応じた一般的な重合方法で行うことができ、例えば、前記混合液にラジカル重合開始剤を添加して行うことができる。
【００３６】
（（Ｘ）成分の鎖伸長反応）
（Ｘ）成分（（Ｘ）成分の中和物を含む）の鎖伸長反応は、前記の乳化分散液の調製時と（Ｙ）成分の重合工程の間、又は前記重合工程の後のいずれかで（Ｘ）成分の少なくとも一部を鎖伸長させる。この鎖伸長は複数回に分割して実施してもよい。
鎖伸長を行うことにより、（Ｘ）成分の分子量を好ましい範囲に調整することができる。
なお、（Ｘ）成分の鎖伸長反応は、乳化液中においても、分散媒である水によっても徐々に生起するので、重合工程中も鎖伸長反応が一部起こることがある。しかし、水による鎖伸長は、通常反応速度が遅いので、より効果的かつ確実に鎖伸長を行うためには、前記した水以外の鎖伸長剤を用いて積極的に鎖伸長反応を行うのがよい。これにより、より速やかに鎖伸長されたポリウレタンが得られ、柔軟でかつ弾力のある皮膜を得ることができる。なお、上記の通り、鎖伸長反応は（Ｙ）成分を重合させる前に行っても、重合後に行ってもよい。
【００３７】
前記の水以外の鎖伸長剤としては、イソシアネート基と反応可能な活性水素を複数個有する化合物等が挙げられる。このイソシアネート基と反応可能な活性水素を複数個有する化合物としては、炭素数１〜８のポリオール、ポリアミン化合物等が挙げられる。前記ポリオールとしては、エチレングリコール、ジエチレングリコール等が挙げられる。また、ポリアミン化合物の例としては、エチレンジアミン、ヘキサメチレンジアミン、イソホロンジアミン等のジアミン類を挙げることができる。
【００３８】
（Ｕ／Ａ複合樹脂の物性）
本発明に用いることができるＵ／Ａ複合樹脂の重量平均分子量（Ｍｗ）は、特に限定されないが、例えば１８００００以上が好ましく、２０００００以上がより好ましい。重量平均分子量（Ｍｗ）が小さすぎると、顔料分散性に劣る場合がある。一方、重量平均分子量（Ｍｗ）の上限は、１００００００が好ましく、８０００００がより好ましい。重量平均分子量（Ｍｗ）が大きすぎると、化粧料として毛髪に塗布した時の柔らかさに劣る場合がある。このような重量平均分子量（Ｍｗ）の範囲とすることで、特に良好な耐油性（シリコーンオイルとの混合液からのキャスト成膜性）を得ることができる。
【００３９】
また、このＵ／Ａ複合樹脂の重量平均分子量（Ｍｗ）と数平均分子量（Ｍｎ）との比（Ｍｗ／Ｍｎ）は、１０以上が好ましく、２０以上がより好ましい。Ｍｗ／Ｍｎが小さすぎると、柔軟性とセット力のバランスが悪化することがある。一方、Ｍｗ／Ｍｎの上限は、７０が好ましく、６０がより好ましい。Ｍｗ／Ｍｎが大きすぎると、低分子量側又は高分子量側のいずれか又は両方の重合体により、形成される膜の風合いが損なわれる場合がある。
【００４０】
本発明に用いるＵ／Ａ複合樹脂の最低造膜温度（ＭＦＴ）は、ＪＩＳ  Ｋ  ６８２８−２に基づいた方法で測定したとき、−２０℃以上がよく、−１０℃以上が好ましく、−５℃以上がより好ましい。−２０℃より低いと、形成される皮膜が柔らかくなりすぎて、セット性や熱戻り性が不十分となる場合がある。
一方、ＭＦＴの上限は、６０℃がよく、５０℃が好ましく、４０℃がより好ましく、３０℃であればさらによい。６０℃より高いと、皮膜の柔軟性が不十分となりやすく、また、生活環境下では造膜しにくくなって、化粧品用途等には不向きなことがある。
【００４１】
（ゲル分）
本発明に用いるＵ／Ａ複合樹脂のゲル分は、５０重量％以上がよく、６０重量％以上が好ましい。５０重量％より少ないと、硬さが不足し、配合安定性や分散安定性に劣る傾向がある。一方、ゲル分の上限は、９９重量％がよく、９５重量％が好ましい。９９重量％より多いと、硬くなりすぎたり、化粧品用途では使用時にゴワつきを生じたりする場合がある。このようなゲル分とすることで、前述の耐油性（キャスト成膜性）がより向上する。この特性はＵ／Ａ複合樹脂の重量平均分子量（Ｍｗ）を前記のような範囲とすることで、特に効果的に得ることができる。
【００４２】
［防腐剤］
本発明の防腐剤含有アクリル系樹脂類水性分散液には、所定の２種類の防腐剤（第１防腐剤と第２防腐剤）が含有される。
（第１防腐剤（（Ａ）成分））
この第１防腐剤（（Ａ）成分）は、分子中に水酸基とフェニル核とを有する防腐剤であり、非水性の防腐剤である。この（Ａ）成分の具体例としては、フェノキシメタノール、フェノキシエタノール、パラオキシ安息香酸エステル等があげられる。このパラオキシ安息香酸エステルとしては、エステル基の炭化水素残基が炭素数１〜４のアルキル基及びベンジル基からなる群から選ばれる少なくとも１種が好ましく、具体例としては、メチルパラベン、エチルパラベン、プロピルパラベン等があげられる。
【００４３】
（第２防腐剤（（Ｂ）成分））
この第２防腐剤（（Ｂ）成分）は、炭素原子数１〜５の脂肪族アルコール類からなる防腐剤であり、水親和性を有する防腐剤である。この（Ｂ）成分の具体例としては、メタノール、エタノール、プロパノール、ブタノール、ペンタノール等のモノアルコール類、炭素数２〜４のアルキレングリコール、グリセリン等があげられる。この炭素数２〜４のアルキレングリコールの具体例としては、エチレングリコール、１，２−プロパンジオール、１，２−ブタンジオール、１，３−ブタンジオール、１，２−ペンタンジオール等のアルカンジオール等があげられる。
【００４４】
（（Ａ）成分と（Ｂ）成分の使用量）
前記（Ａ）成分の使用割合は、アクリル系樹脂類１００重量部当たり、１５重量部以下であり、１０重量部以下が好ましい。１５重量部より多いと、水性分散液の安定性が低下し、ブツが発生しやすくなる。
一方、（Ａ）成分の使用割合の下限は、０．５重量部であり、１重量部が好ましい。０．５重量部より少ないと、防腐効果が不十分になることがある。
【００４５】
また、前記（Ｂ）成分の使用割合は、アクリル系樹脂類１００重量部当たり、３５重量部以下であり、１５重量部以下が好ましい。３５重量部より多いと水性分散液の貯蔵安定性が低下する傾向となる。一方、（Ｂ）成分の使用割合の下限は、１重量部であり、３重量部が好ましい。１重量部より少ないと、防腐効果が不十分になる。
【００４６】
さらに、前記（Ａ）成分と前記（Ｂ）成分の含有比率（重量比）は、（Ａ）／（Ｂ）＝２／１〜１／２０の範囲にあることがよく、１／１〜１／１５の範囲が好ましい。上記範囲を逸脱した場合は、水性分散液中で安定な分散状態を保つのが難しくなることがある。
【００４７】
また、水に対する（Ｂ）成分の濃度は、０．５〜２０重量％であることが好ましい。（Ｂ）成分の濃度が０．５重量％未満では、（Ｂ）成分による（Ａ）成分の水中への可溶化、分散安定化の効果が不十分となることがある。一方、（Ｂ）成分の濃度が２０重量％を越えて高くなると、（Ｂ）成分の水への溶解度を超えてしまう可能性があり、やはり分散状態が安定化できないことがある。
【００４８】
［防腐剤含有アクリル系樹脂類水性分散液の主な用途・用法］
本発明の防腐剤含有アクリル系樹脂水性分散液の用途としては特に限定されるものではなく、塗料やコーティング剤、人工皮革の材料等に使用できるが、中でもカビや菌類の発生抑制が重要な、人体に適用・接触する用途、例えば化粧品、医薬品、医薬部外品、食品包装材等に特に好適に使用できる。
【００４９】
なお、本発明の防腐剤含有アクリル系樹脂類水性分散液には、用途に応じて各種の樹脂、助剤類、界面活性剤、粘性付与剤、香料、有機系／無機系の紫外線吸収剤、生理活性成分、塩類、酸化防止剤、キレート剤、中和剤、ｐＨ調整剤などの成分を、本発明の目的・効果を損なわない限り、適宜配合することができる。
【実施例】
【００５０】
以下、実施例を用いて、この発明をより具体的に説明するが、この発明は以下の実施例によって限定されるものではない。
【００５１】
１．原材料
（１）アクリル系樹脂類関係
＜ポリオール化合物＞
・Ｎ４０７３…東ソー株式会社製：商品名  ニッポラン４０７３
・Ｎ４０６５…東ソー株式会社製：商品名  ニッポラン４０６５
・ＮＰＧ…東京化成工業株式会社製：ネオペンチルグリコール
・ＰＰ２０００…三洋化成工業株式会社製：商品名  サンニックスＰＰ−２０００
・ＰＰ１０００…三洋化成工業株式会社製：商品名  サンニックスＰＰ−１０００
【００５２】
＜多価イソシアネート化合物＞
・ＩＰＤＩ…デグサ・ジャパン（株）製：商品名  ＶＥＳＴＡＮＡＴ  ＩＰＤＩ（イソホロンジイソシアネート）
＜カルボキシル基含有多価ヒドロキシ化合物＞
・ＤＭＰＡ…パーストープ（株）製：ジメチロールプロピオン酸(カルボン酸基含有ポリオール）
【００５３】
＜重合禁止剤＞
・ＭＥＨＱ…和光純薬工業（株）製：２−メトキシヒドロキノン
＜重合性単量体＞
・ＭＭＡ…三菱レイヨン（株）製：メチルメタクリレート
・ＢＡ…三菱化学（株）製：ｎ−ブチルアクリレート
【００５４】
＜ラジカル重合開始剤＞
・ｔＢＰＯ…化薬アクゾ（株）製：ジ−ｔｅｒｔ−ブチルパーオキサイド
＜還元剤＞
・ＡｓＡ…和光純薬工業（株）製：Ｌ−アスコルビン酸（試薬特級）
＜塩基性化合物＞
・ＫＯＨ…和光純薬工業（株）製：水酸化カリウム（試薬）
・ＴＥＡ…シェルケミカルズジャパン（株）製：ＴＥＡ９９（トリエタノールアミン）
【００５５】
（２）防腐剤等
＜第１防腐剤＞
・フェノキシエタノール…和光純薬工業（株）製：２−フェノキシエタノール（試薬特級）（水への溶解度：２．６ｇ／１００ｇ水（２５℃））
・メチルパラベン…和光純薬工業（株）製：試薬（水への溶解度：０．０２５ｇ／１００ｇ水（２５℃））
・エチルパラベン…和光純薬工業（株）製：試薬（水への溶解度：０．０８８５ｇ／１００ｇ水（２５℃））
・プロピルパラベン…和光純薬工業（株）製：試薬（水への溶解度：０．０５ｇ／１００ｇ水（２５℃））
【００５６】
＜第２防腐剤＞
・エタノール…和光純薬工業（株）製：試薬（水への溶解性：水と任意の割合で混和）
・１，２−ペンタンジオール…和光純薬工業（株）製：試薬（水への溶解性：水と任意の割合で混和）
・１，３−ブタンジオール…和光純薬工業（株）製：試薬（水への溶解性：水と任意の割合で混和）
・グリセリン…和光純薬工業（株）製：試薬特級（水への溶解性：水と任意の割合で混和）
【００５７】
２．試験方法
＜配合安定性＞
各実施例、比較例で得られた配合液１００ｍｌを２００メッシュのろ布でろ過し、ろ過性とろ過残渣量を以下の基準で判定した。
○：ろ過性問題なし、ろ過残渣なし。
△：ろ過残渣が少し発生するが、ろ過性には影響なし。
×：ろ過残渣が大量に発生し、ろ過性不良。
【００５８】
＜防腐効果＞
総細菌数測定器具（サンアイバイオチェッカーＴＴＣ（三愛石油（株）製））に上記各実施例、比較例で得られた防腐剤含有ウレタン／アクリル複合樹脂水性分散液を浸し、３０℃で４８時間培養した後に、菌の発生状況を目視にて観察し、以下の基準で判定した。
○：菌の発生が確認される。
×：菌の発生が確認されない。
【００５９】
＜皮膜物性の評価＞
各実施例、比較例で得られた防腐剤含有ウレタン／アクリル複合樹脂水性分散液（初期液）と、これを５０℃の恒温室に１ヶ月保管した後の保管液とを用いて、皮膜物性の評価を行った。
（１）試験片の作成
ポリプロピレン製の板上に、乾燥皮膜の厚さが２００μｍになるように初期液及び保管液を塗布し、室温で２４時間乾燥させることで皮膜を作成した。
【００６０】
（２）試験方法
前記で得られた乾燥皮膜を０．５ｃｍ幅の短冊状に切り出し、オートコムＣ型万能試験機（（株）ティーエスイー製）を用い、２３℃、５０％ＲＨの恒温恒湿室中で、チャック間隔２ｃｍ、引張速度２００ｍｍ／分の条件で、破断強度、破断伸度を測定した。
【００６１】
３．実施例、比較例
（１）アクリル系樹脂類水性分散液
＜製造例１＞（Ｕ／Ａ複合樹脂水性分散液Ａ）
温度計、攪拌装置及び還流冷却管を備えた４口フラスコに、表１に記載のウレタン原料、アクリル原料、及び重合禁止剤を所定量ずつ加え、内温５０℃にて混合した後、９０℃に昇温した。この温度で５時間反応させて、イソシアネート基及びカルボキシル基を含有するカルボキシル基含有ウレタンプレポリマーが（メタ）アクリル系重合性単量体中に分散した反応液を得た。
続いて液温を５０℃に保って表１に記載の中和剤（塩基性化合物）を所定量加え、前記カルボキシル基含有ウレタンプレポリマー中のカルボキシル基の全部又は一部を中和し、次いで内温を５０℃に保ちながら、表１に示す量の脱イオン水（転相水）を１５分間かけて滴下し、上記反応液を転相し、乳白色で透明性のある分散液を得た。
次に、この分散液を５０℃に保ったまま、表１に記載の重合開始剤及び還元剤を、表１に示す所定量添加して、（メタ）アクリル系重合性単量体の重合を開始した。重合による発熱が終了した後、更に７０℃に昇温し、撹拌を続けたまま３時間保持して、ウレタン／（メタ）アクリル複合樹脂を含むウレタン／（メタ）アクリル複合樹脂水性分散液を得た。
【００６２】
＜製造例２、３＞（Ｕ／Ａ複合樹脂水性分散液Ｂ及びＣ）
原材料の仕込量を表１に示す通り変更した以外は、上記Ｕ／Ａ複合樹脂水性分散液Ａと同様の方法で、Ｕ／Ａ複合樹脂水性分散液Ｂ及びＣをそれぞれ製造した。
【００６３】
【表１】
0006716243.tif 000002
【００６４】
（２）  防腐剤含有アクリル系樹脂類水性分散液
＜比較例６＞
製造例１で調整したＵ／Ａ複合樹脂水性分散液Ａ（固形分４０％）２５０部（重量部を示す、以下同じ（固形分量として１００部））を、ディスパーで撹拌しながら、第１防腐剤としてフェノキシエタノール３．３３部、第２防腐剤としてエタノール３３．３３部の混合液を添加し、３０分間撹拌した。
得られた分散液を固形分量が３０％になるように脱イオン水を加えて調整し、防腐剤含有ウレタン／アクリル複合樹脂水性分散液を得た。
得られた防腐剤含有ウレタン／アクリル複合樹脂水性分散液について、前期の試験方法に従って、配合安定性、貯蔵安定性等を評価した。結果を表２に示す。
【００６５】
＜実施例１〜８、比較例１〜５＞
Ｕ／Ａ複合樹脂、第１／第２防腐剤の成分を、表２に示す通りそれぞれ変更し、比較例６と同様にして防腐剤含有ウレタン／アクリル複合樹脂水性分散液を得、それぞれの分散液について、配合安定性等の評価を（特記箇所以外は）比較例６と同様にして行った。評価結果を表２に併せて示す。
【００６６】
【表２】
0006716243.tif 000003
【００６７】
（３）結果の評価
表２に示される通り、第２防腐剤を含まない比較例１では分散液の安定性が劣り、ろ過性・残渣量が「×」となっている上に、防腐効果も不十分である。
また、第１防腐剤を含まない比較例２〜５では防腐効果が不十分であったり（比較例２、４）、成膜性が劣っていて膜の評価ができない（比較例４〜５）等の問題があった。
これらに対して、本願請求項１の要件を満たす実施例においては、分散液の安定性に優れ、しかも防腐効果が良好で、成膜性も問題ないレベルの分散液が得られており、本発明の効果は明らかである。